5 . 001 g 의 로듐 분말 및 34 . 622 g 의 과산화 바륨 이 계량 되 어 스 크류 커버 ( screw cover ) 를 구비 하 는 글래스 ( glass ) 내 에 주입 되 고 10 분 간 완전히 혼합 되 었 다 . 상기 혼합물 은 니켈 도가니 내 로 운반 되 었 고 , 이어서 머플 가마 ( muffle kiln ) 에서 850 ℃ 로 15 시간 동안 가열 되 었 다 . 이어서 , 도가니 는 실내 온도 로 냉각 되 었 다 . 상기 용융물 은 그 의 표면 에서 는 검 은 색 이 고 , 균질 이 며 ( homogenous ) , 아래 는 회색 이 다 . 상기 용융물 은 아세트산 및 충분히 탈염 된 물 ( demineralised water ) 의 용액 으로 도입 되 어 교반 되 었 고 , 아세트산 과 물 의 비율 은 2 : 1 용적 비 였 다 . 이러 한 공정 동안 , 온도 는 24 ℃ 로 상승 되 었 다 . 흑색 입자 들 을 갖 는 진녹색 액체 가 수득 되 었 다 . 15 분 간 의 추가 적 인 교반 후 , 상기 혼합물 은 58 ℃ 로 가열 되 었 고 , 이러 한 온도 를 5 시간 동안 유지 하 였 다 . 이러 한 공정 동안 , 상기 현탁액 은 대략 5 분 내 에 브라운 색상 ( brown colour ) 을 취했 다 . 그 다음 , 바륨 이 51 . 453 그램 의 옥살산 디 하이드 레이트 ( oxalic acid dehydrate ) 의해서 염 으로서 침전 되 었 고 , 추가 적 인 시간 동안 교반 되 었 으며 , 그 후 에 황색 액체 가 블 루 밴드 필터 ( blue band filter ) 를 사용 하 는 흡입 필터 ( suction filter ) 를 통해서 여과 되 었 다 . 여 과액 은 75 ℃ 의 온도 에서 회전 증발기 에서 농축 되 었 다 . 로듐 아세테이트 는 질량 일정 성 ( mass constancy ) 까지 건조 되 었 고 분쇄기 를 사용 하 여 분쇄 되 었 다 . 로듐 아세테이트 의 건조 된 수율 은 11 . 012 g 이 었 다 . 로듐 함량 은 ICP 분석 에 의해서 34 . 43 중량 % 로서 결정 되 었 다 .